(57)【特許請求の範囲】
【請求項１】
セラミック誘導体粉末およびポリビニルブチラール樹脂を含むセラミックスラリーを成型してなるセラミックグリーンシート上に印刷される金属電極層となるものであり、セルロース系樹脂あるいはアクリル系樹脂を含む有機バインダーおよび有機溶剤を含有する有機ビヒクル中に金属粉末が分散されてなる、多層セラミック部品を製造する際に用いる導電性ペーストにおいて、当該有機溶剤として、テルペン−ジカルボン酸エステル系化合物および／またはその水添物を含有し、かつ当該テルペン−ジカルボン酸エステル系化合物および／またはその水添物が、テルペン系化合物と不飽和ジカルボン酸もしくはその無水物とをディールス−アルダー反応を用いて製造されるテルペン−ジカルボン酸系ディールス−アルダー化合物をさらにアルコール類でエステル化してなるエステル化物、あるいは、テルペン系化合物と不飽和ジカルボン酸エステル系化合物とをディールス−アルダー反応を用いて製造されるテルペン−ジカルボン酸エステル系ディールス−アルダー化合物、および／またはこれらの水添物で、エステル側鎖部分が炭素数１〜７の炭化水素基を有する化合物であることを特徴とした導電性ペースト。
【請求項２】
テルペン系化合物がα−テルピネンであり、テルペン−ジカルボン酸エステル系化合物が下記式（Ｉ）で表され、その水添物が下記式（ＩＩ）で表される化合物である請求項１記載の導電性ペースト。
【化１】
0004569960.tif 000008
〔ただし、式（Ｉ）において、Ｒ１およびＲ２はそれぞれ炭素数１〜７の炭化水素基であり、Ｒ１とＲ２の炭素数の総和が２〜８である。〕
【化２】
0004569960.tif 000009
〔ただし、式（ＩＩ）において、Ｒ３およびＲ４はそれぞれ炭素数１〜７の炭化水素基であり、Ｒ３とＲ４の炭素数の総和が２〜８である。〕
【請求項３】
テルペン系化合物がアロオシメンであり、テルペン−ジカルボン酸エステル系化合物が下記式（ＩＩＩ）で表され、その水添物が下記式（ＩＶ)で表される化合物である請求項１記載の導電性ペースト。
【化３】
0004569960.tif 000010
〔ただし、式（ＩＩＩ）において、Ｒ５およびＲ６はそれぞれ炭素数１〜７の炭化水素基であり、Ｒ５とＲ６の炭素数の総和が２〜８である。〕
【化４】
0004569960.tif 000011
〔ただし、式（ＩＶ）において、Ｒ７およびＲ８はそれぞれ炭素数１〜７の炭化水素基であり、Ｒ７とＲ８の炭素数の総和が２〜８である。〕
【請求項４】
テルペン系化合物がミルセンであり、テルペン−ジカルボン酸エステル系化合物の水添物が下記式（Ｖ）で表される化合物である請求項１記載の導電性ペースト。
【化５】
0004569960.tif 000012
〔ただし、式（Ｖ）において、Ｒ９およびＲ１０はそれぞれ炭素数１〜７の炭化水素基であり、Ｒ９とＲ１０の炭素数の総和が２〜８である。〕
【請求項５】
有機ビヒクルを構成する有機バインダーが、セルロース系樹脂の場合はエチルセルロースまたはニトロセルロース、アクリル系樹脂の場合はブチルメタクリレートまたはブチルメタクリレートであり、導電性ペーストを構成する金属粉末は、Ｎｉ、Ｃｕ、ＡｇおよびＰｄから選ばれたものである、請求項１〜４いずれかに記載の導電性ペースト。
【請求項６】
有機溶剤として用いられる前記テルペン−ジカルボン酸エステル系化合物および／またはその水添物の割合が有機ビヒクル中に６０〜９５重量％であり、かつ導電性ペースト中における有機ビヒクルの割合が５〜４０重量％である、請求項１〜５いずれかに記載の導電性ペースト。
【発明の詳細な説明】
【技術分野】
【０００１】
本発明は、積層セラミックコンデンサー、多層セラミック基板などの多層セラミック電子部品を製造する際に使用される導電性ペーストに関するものである。
【背景技術】
【０００２】
多層セラミック電子部品に使用されるセラミック積層体は、通常、誘電層となるセラミックグリーンシートの上に導電性ペーストをスクリーン印刷し、それを交互に数十層積み重ね同時焼成して得られる。多層セラミック電子部品は、このセラミック積層体に外部電極を塗布、焼き付け加工して得られる。
【０００３】
セラミックグリーンシートは、セラミック誘電体粉末にポリビニルブチラール樹脂などの有機バインダーおよびエタノールなどの有機溶剤を加え混合したセラミックスラリーをドクターブレード法によりシート状に成形したものが使用される。また、導電性ペーストは、Ｎｉ、Ｃｕ、Ａｇ、Ｐｄなどの金属粉末などの導電性材料を、エチルセルロース樹脂などの有機バインダーおよび溶剤に溶解した有機ビヒクルに分散させたものが使用される。
【０００４】
導電性ペーストに使用される溶剤としては、通常、ターピネオール、メチルエチルケトン、ブチルカルビトールアセテート、ケロシンなどの溶剤が使用されてきた（特許文献１）。
【０００５】
しかしながら、これらの溶剤を使用した導電性ペーストでは、セラミックグリーンシート上に導電性ペーストを印刷した際、溶剤がセラミックグリーンシート層に含まれる有機バインダーを溶解する、いわゆるシートアタック現象が生じる。積層時にシートアタック現象が発生するとセラミック誘電層に穴や皺などが発生したり、膜厚の変動などにより焼成時に層間剥離現象（デラミネーション）と呼ばれる現象が生じ、積層セラミックコンデンサーの場合は、耐電圧性を低下させたり、静電容量不足が発生するなどの不具合が生じる。
また、このような耐電圧性の低下や静電容量不足は、積層セラミックコンデンサーのヒビやカケ破断の原因にもなっている。
【０００６】
このシートアタック現象を解決する方法として、特許文献２に水素添加ターピネオール、特許文献３にはイソボルニルアセテートおよびノピルアセテート、特許文献４には水素添加ターピネオールアセテートを使用するペースト溶剤が提案されている。
しかしながら、これらの溶剤は、ポリビニルブチラール樹脂に対する溶解性が高く、完全にシートアタック現象を抑制することができていないのが現状である。今後さらに欠品の削減や多層セラミック電子部品の薄膜化、高密度化に対応するためには、有機ビヒクルのエチルセルロース樹脂に対する溶解性を維持したままで、ポリビニルブチラール樹脂に代表される有機バインダーに対する溶解性をさらに下げる必要がある。
【特許文献１】特開平２−５５９１号公報
【特許文献２】特開平７−２１８３３号公報
【特許文献３】特開２００２−２７０４５６号公報
【特許文献４】特許第２９７６２６８号公報
【発明の開示】
【発明が解決しようとする課題】
【０００７】
本発明は、多層セラミック電子部品を製造する際に、シートアタック現象による層間剥離が生じない、電気的特性の劣化の発生しないセラミック積層体を製造するための導電性ペースト用の溶剤を提供する事を目的とする。
【課題を解決するための手段】
【０００８】
本発明は、多層セラミック部品を製造する際に用いる導電性ペーストにおいて、溶剤成分として、テルペン−ジカルボン酸エステル系化合物および／またはその水添物を含有することを特徴とした導電性ペーストである。
また、上記テルペン−ジカルボン酸エステル系化合物および／またはその水添物は、好ましくは、テルペン系化合物と不飽和ジカルボン酸もしくはその無水物とをディールス−アルダー反応を用いて製造されるテルペン−ジカルボン酸系ディールス−アルダー化合物をさらにアルコール類でエステル化してなるエステル化物、あるいは、テルペン系化合物と不飽和ジカルボン酸エステル系化合物とをディールス−アルダー反応を用いて製造されるテルペン−ジカルボン酸エステル系ディールス−アルダー化合物、および／またはこれらの水添物で、エステル側鎖部分が炭素数１〜７の炭化水素基を有する化合物である。
【０００９】
具体的な、テルペン−ジカルボン酸エステル系ディールス−アルダー化合物として、テルペン系化合物と不飽和ジカルボン酸エステル系化合物のディールス−アルダー反応物である、下記式（Ｉ）、（ＩＩ）、（ＩＩＩ）、(ＩＶ)、（Ｖ）のような構造を有するものが、性能的に好ましい。
【００１０】
【化１】
0004569960.tif 000002
【００１１】
〔ただし、式（Ｉ）において、Ｒ１およびＲ２はそれぞれ炭素数１〜７の炭化水素基であり、Ｒ１とＲ２の炭素数の総和が２〜８である。〕
【００１２】
【化２】
0004569960.tif 000003
【００１３】
〔ただし、式（ＩＩ）において、Ｒ３およびＲ４はそれぞれ炭素数１〜７の炭化水素基であり、Ｒ３とＲ４の炭素数の総和が２〜８である。〕
【００１４】
【化３】
0004569960.tif 000004
【００１５】
〔ただし、式(ＩＩＩ)において、Ｒ５およびＲ６はそれぞれ炭素数１〜７の炭化水素基であり、Ｒ５とＲ６の炭素数の総和が２〜８である。〕
【００１６】
【化４】
0004569960.tif 000005
【００１７】
〔ただし、式（ＩＶ）において、Ｒ７およびＲ８はそれぞれ炭素数１〜７の炭化水素基であり、Ｒ７とＲ８の炭素数の総和が２〜８である。〕
【００１８】
【化５】
0004569960.tif 000006
【００１９】
〔ただし、式（Ｖ）において、Ｒ９およびＲ１０はそれぞれ炭素数１〜７の炭化水素基であり、Ｒ９とＲ１０の炭素数の総和が２〜８である。〕
【発明の効果】
【００２０】
本発明の導電性ペーストによれば、溶剤成分として、テルペン−ジカルボン酸エステル系化合物および／またはその水添物を含有することにより、セラミック誘電層とＰｄ（パラジウム）などの貴金属電極との間に層間剥離現象（デラミネーション）と呼ばれる現象が生じない、電気的特性の劣化の発生しない積層セラミックコンデンサーなどを提供することが可能となる。
【発明を実施するための最良の形態】
【００２１】
本発明のテルペン−ジカルボン酸エステル系化合物について説明する。
本発明に用いられるテルペン−ジカルボン酸エステル系化合物は、通常、テルペン系化合物と不飽和ジカルボン酸エステル系化合物を反応させて得られる化合物およびその水添物である。
これらの化合物は、テルペン系化合物と不飽和ジカルボン酸またはその無水物を反応させて得られる化合物とアルコール類とをエステル化することによって得ることもできるが、コストなどの面から、より好ましくはテルペン系化合物と不飽和ジカルボン酸エステル系化合物を直接反応させて得る方法がよい。
【００２２】
テルペン系化合物としては、α−テルピネン、ミルセン、アロオシメン、リモネン、ジペンテン、α−ピネン、β−ピネン、ターピネオール、カルボン、オシメン、フェランドレンなどである。ただし、本発明はこれらに限定されるものではない。また、テルペン系化合物は、異性化などを伴う反応を用いて使用することもできる。
【００２３】
また、本発明の１つであるテルペン−ジカルボン酸エステル系ディールス−アルダー化合物について説明する。
本発明のテルペン−ジカルボン酸エステル系ディールス−アルダー化合物は、テルペン系化合物と不飽和ジカルボン酸エステル系化合物をディールス−アルダー反応させて得られる化合物およびその水添物、ならびにテルペン系化合物と不飽和ジカルボン酸（またはその無水物）をディールス−アルダー反応後、アルコール類とエステル化させて得られるエステル化合物およびその水添物である。
テルペン系化合物としては、α−テルピネン、ミルセン、アロオシメン、オシメン、フェランドレンなどの共役二重結合を有するテルペン化合物が好ましい。
【００２４】
本発明の不飽和ジカルボン酸エステル系化合物としては、具体的にはジメチルマレート、ジエチルマレート、ジプロピルマレート、ジイソプロピルマレート、ジブチルマレート、ジt-ブチルマレート、ジイソブチルマレート、ジペンチルマレート、ジイソペンチルマレート、ジアミルマレート、ジヘキシルマレート、ジシクロヘキシルマレート、ジヘプチルマレート、ジメチルフマレート、ジエチルフマレート、ジプロピルフマレート、ジイソプロピルフマレート、ジブチルフマレート、ジt-ブチルフマレート、ジイソブチルフマレート、ジペンチルフマレート、ジイソペンチルフマレート、ジアミルフマレート、ジヘキシルフマレート、ジシクロヘキシルフマレート、ジヘプチルフマレートなどが挙げられ、好ましくはジメチルマレート、ジエチルマレート、ジプロピルマレート、ジイソプロピルマレート、ジブチルマレート、ジt-ブチルマレート、ジイソブチルマレート、ジメチルフマレート、ジエチルフマレート、ジプロピルフマレート、ジイソプロピルフマレート、ジブチルフマレート、ジt-ブチルフマレート、ジイソブチルフマレートである。
ただし、本発明は、これらに限定されるものではない。
【００２５】
一方、本発明は、上記のように、通常は使用しないが、テルペン系化合物と不飽和ジカルボン酸（またはその無水物）を反応させて得られる化合物とアルコール類とをエステル化することによっても得ることができる。
その場合、用いられる不飽和ジカルボン酸としては、上記不飽和ジカルボン酸エステル系化合物に対応する不飽和ジカルボン酸、またはその無水物、すなわちマレイン酸、フマル酸、無水マレイン酸などが挙げられる。
また、用いられるアルコール類としては、具体的にはメタノール、エタノール、プロパノール、イソプロパノール、ブタノール、２−ブタノール、ｔ−ブタノール、ペンタノール、２−ペンタノール、アミルアルコール、ヘキサノール、シクロヘキサノール、ヘプタノールなどが挙げられる。
ただし、本発明はこれらに限定されるものではない。
【００２６】
反応形態については、ディールス−アルダー反応と呼ばれる環化付加反応や触媒下における付加反応などが挙げられる。ただし、本発明はこれらに限定されるものではない。
【００２７】
ここで、本発明のディールス−アルダー反応について説明する。
本発明のテルペン化合物と不飽和ジカルボン酸エステル系化合物とのディールス−アルダー反応とは、環化付加反応である。
ディールス−アルダー反応は、一般的な化学書などに記載されている公知の反応であり、共役二重結合（１，３−ジエン）を有する化合物が、オレフィン類と環状付加して、シクロヘキセン骨格を生成する反応である。このようにして得られる化合物は、通常、二重結合を有する環化付加反応物である。
【００２８】
本発明のディールス−アルダー反応および他の付加反応の反応方式は特に限定されないが、バッチ反応でも連続反応でも反応できる。
なお、ディールス−アルダー反応におけるテルペン系化合物と、不飽和ジカルボン酸エステル系化合物との反応は、テルペン系化合物１モルに対し、通常、不飽和ジカルボン酸エステル系化合物が０.２〜３．０モル、好ましくは０．５〜１.５モルである。不飽和ジカルボン酸エステル系化合物が０．２モル未満ではテルペン化合物が過剰に存在することになり製造コスト的に好ましくなく、一方、３．０モルを超えると不飽和ジカルボン酸エステル化合物が過剰に存在することになり製造コスト的に好ましくない。
【００２９】
このディールス−アルダー反応の反応温度は、通常、０〜２５０℃、好ましくは３０〜２００℃、さらに好ましくは５０〜１８０℃に加熱することで反応が行なわれる。反応温度が０℃未満では反応速度が極端に遅く、一方、２５０℃を超えると、重合などの副反応が顕著になり好ましくない。
【００３０】
ディールス−アルダー反応における溶媒は使用しなくてもよいが、パラメンタンなどの高沸点の二重結合や官能基を有しない溶媒を使用してもよい。
【００３１】
このディールス−アルダー反応は、通常、無触媒で行われるが、触媒を用いて行ってもよい。反応触媒としては特に限定されないが、好ましくは、通常、塩酸、硫酸、ｐ−トルエンスルホン酸、活性白土、有機酸などの酸触媒が用いられる。
【００３２】
式（Ｉ）の化合物は、例えばテルペン系化合物として、α−テルピネン、不飽和ジカルボン酸エステル系化合物として、ジブチルフマレートを使用して、ディールス−アルダー反応で得られた化合物である。
式（ＩＩ）の化合物は、原料である式（Ｉ）の化合物を水素添加（水添）することにより得られたものである。
式（ＩＩＩ）の化合物は、例えばテルペン系化合物としてアロオシメン、不飽和ジカルボン酸エステル系化合物として、ジブチルマレートなどを使用して、ディールス−アルダー反応で得られた化合物である。
式（ＩＶ）の化合物は、原料である式（ＩＩＩ）の化合物を水素添加（水添）することにより得られたものである。
式（Ｖ）の化合物は、例えばテルペン系化合物としてミルセン、不飽和ジカルボン酸エステル系化合物として、ジブチルマレートなどを使用して、ディールス−アルダー反応で得られた化合物を水素添加（水添）することにより得られたものである。
【００３３】
本発明のテルペン−ジカルボン酸エステル系化合物の、水添物製造の際の水添反応について説明する。
水添する方法としては、特に限定されるものではなく、例えば、パラジウム、ルテニウム、ロジウムなどの貴金属またはそれらを活性炭素、活性アルミナ、珪藻土などの坦体上に担持したものを触媒として使用して行う方法が挙げられる。
この時、粉末状の触媒を懸濁攪拌しながら反応を行うバッチ方式にすることも、成形した触媒を充填した反応塔を用いた連続方式にすることも可能であり、反応形式に特に制限はない。
【００３４】
触媒の使用量は、反応がバッチ方式の場合、原料であるテルペン−不飽和ジカルボン酸エステル系化合物に対し，０．１〜５０重量％、好ましくは０．２〜２０重量％である。触媒量が０．１重量％未満では、水素化反応速度が遅くなり、一方、５０重量％を超えても触媒効果が上がらないので好ましくない。
【００３５】
水添の際、反応溶媒は用いなくてもよいが、通常、アルコール類、エーテル類、エステル類、飽和炭化水素類が使用される。
【００３６】
水添の際の反応温度は、特に限定されないが、通常、１０〜２５０℃、好ましくは、３０〜２００℃である。反応温度が１０℃未満であると、水素化速度が遅くなり、一方、２５０℃を超えると、水添物の分解が多くなる恐れがある。
【００３７】
水添の際の水素圧は、特に限定されないが、通常、５〜１００ｋｇｆ／ｃｍ２（０．４９〜４．９０ＭＰａ）、好ましくは２０〜５０ｋｇｆ／ｃｍ２（１．９６〜４．９０ＭＰａ）である。５ｋｇｆ／ｃｍ２未満であると、水素化速度が遅くなり、一方、１００ｋｇｆ／ｃｍ２を超えると、水添物の分解が多くなる恐れがある。
【００３８】
なお、本発明の導電性ペーストの溶剤中には、ボルナン骨格含有カルボン酸付加物などを含有することが可能である。
また、本発明の導電性ペーストの溶剤中には、必要に応じて、各種添加剤、溶剤を含有させてもよい。
【００３９】
本発明のセラミックグリーンシートについて説明する。
積層セラミックコンデンサーは、セラミック誘電層とＰｄ（パラジウム）などの貴金属電極が交互に数十層積み重ねた積層体に外部電極が設けられた構造になっている。
セラミックグリーンシートは、このセラミック誘電層に相当するものであり、貴金属電極層が、塗布された、本発明の導電性ペーストに相当するものである。
このセラミックグリーンシートは、例えば、チタン酸バリウムや鉛を含むペロブスカイト型酸化物などのセラミック誘電体粉末とポリビニルブチラールなどの有機バインダー樹脂を混合して、ドクターブレード法により、シート状にしたものである。
このセラミックグリーンシートは、誘電体グリーンシートとも呼ばれている。
【００４０】
本発明の導電性ペーストについて説明する。
本発明の導電性ペーストは、貴金属電極層に相当するもので、有機バインダーとなる樹脂をテルペン−ジカルボン酸エステル系化合物である本発明の有機溶剤に溶解して得られる有機ビヒクル中に、Ｐｄなどの金属粉末を分散させたものである。
有機ビヒクル中のテルペン−ジカルボン酸エステル系化合物は、６０〜９５重量％であることが好ましい。より好ましくは、６５〜８５重量％である。
６０重量％未満では、エチルセルロースなどの溶解性が悪くなり、一方、９５重量％を超えると、有機ビヒクルの粘度が低くなり過ぎて好ましくない。
有機バインダーとしては、エチルセルロース、ニトロセルロースなどのセルロース系樹脂や、ブチルメタクリレート、メチルメタクリレートなどのアクリル系樹脂が使用される。
導電性ペースト中には、粘度調整用の希釈溶剤を使用してもよい。
導電性ペースト中における、該有機ビヒクルは、５〜４０重量％であることが好ましい。より好ましくは、１０〜３０重量％である。
有機ビヒクルは、５重量％未満であると、乾燥膜の強度が弱くなり、一方、４０重量％を超えると、焼成後の電極厚さが薄くなりすぎて好ましくない。
具体的には、塗布膜厚などの粘度調製として、一般に回転粘度計において１００回転での粘度が４０，０００ｃｐｓ以下になるようにエチルアルコール、トルエン、トリメチルベンゼンなどに希釈溶剤を加えていることが多い。
【００４１】
本発明の溶剤成分について説明する。
本発明の溶剤成分に含有されるテルペン−ジカルボン酸エステル系化合物は、セラミックグリーンシートに使用されるポリビニルブチラールなどの有機バインダー樹脂に対する溶解性が低く、一方、導電性ペーストに使用されるエチルセルロース、ニトロセルロース、ブチルメタクリレート、メチルメタクリレートなどの有機バインダーに対しては良好な溶解性を示すものである。
したがって、セラミック誘電層とＰｄ（パラジウム）などの貴金属電極が交互に、規則性をもって積み重ねた積層体を製造することが可能となり、デラミネーションが生じない、電気的特性の劣化の発生しない、積層セラミックコンデンサーを提供することを可能にするものである。
【実施例】
【００４２】
以下実施例を挙げて本発明をさらに具体的に説明する。
合成例１
（式（Ｉ）で表される化合物の合成）
冷却管、温度計、撹拌棒を備えた１，０００ｍｌガラス製四つ口フラスコに、α−テルピネン  ３１４ｇ（ヤスハラケミカル（株）製α−テルピネンの精留品、純度６５％、１．５モル）およびジブチルフマレート  ３４５ｇ（和光純薬製、純度９９％、１．５モル）を仕込み、撹拌しながら昇温して、１６０〜１８０℃で１２時間反応させた。反応後、反応液を減圧蒸留（１．０ｍｍＨｇ、１７５〜１８０℃）することにより式（Ｉ）で表されるジブチルフマレート化テルピネン  ３３５ｇ（収率６２．０％、純度９９％）を得た。
【００４３】
合成例２
（式（ＩＩ）で表される化合物の合成）
合成例１で得られた式（Ｉ）で表される化合物を２４０ｇ、および粉末状の活性化ニッケル  ２．４ｇを仕込み、次いで、これを密閉し、雰囲気を窒素ガスで置換した後、水素ガス  １０ｋｇｆ／ｃｍ２の圧力をかけながら導入した。そして攪拌しながら加熱し５０℃となったところで、水素の圧力を５０ｋｇｆ／ｃｍ２とし、吸収された水素を補うことで圧力を５０ｋｇｆ／ｃｍ２に保ちながら６時間反応させた。反応後、反応油に含まれる触媒を吸引ろ過にて除去し、減圧蒸留（３．０ｍｍＨｇ、１７０〜１７５℃）することにより式（ＩＩ）で表される水添ジブチルフマレート化テルピネン  １９８ｇ（収率８２．０％、純度９９．０％）を得た。
【００４４】
合成例３
（式（ＩＩＩ）で表される化合物の合成）
温度計、撹拌棒を備えた容積１，０００ｍｌのガラス製オートクレーブに、アロオシメン  ２２２ｇ（ヤスハラケミカル（株）製、アロオシメンの精留品、純度９２％、１．５モル）およびジブチルマレート  ３４５ｇ（和光純薬製、純度９９％、１．５モル）を仕込み、撹拌しながら昇温して、１５０〜１７０℃で１２時間反応させた。反応後、反応液を減圧蒸留（３．０ｍｍＨｇ、１７５〜１８０℃）することにより式（ＩＩＩ）で表されるジブチルマレート化アロオシメン  ３３８ｇ（収率６２．０％、純度９８％）を得た。
【００４５】
合成例４
（式（ＩＶ）で表される化合物の合成）
温度計、撹拌棒を備えた１，０００ｍｌガラス製オートクレーブに、アロオシメン  ２２２ｇ（ヤスハラケミカル（株）製、アロオシメンの精留品、純度９２％、１．５モル）およびジメチルマレート  ２１８ｇ（和光純薬製、純度９９％、１．５モル）を仕込み、撹拌しながら昇温して、１５０〜１７０℃で１２時間反応させた。反応後、反応液を減圧蒸留（３．０ｍｍＨｇ、１６５〜１７０℃）することによりジメチルマレート化アロオシメン  ２２３ｇ（収率５１．５％、純度９７％）を得た。得られた化合物を１００ｇ用い、合成例２と同様の方法で水添反応を行った。反応後、反応油に含まれる触媒を吸引ろ過にて除去し、減圧蒸留（４．５ｍｍＨｇ、１７０〜１７５℃）することにより式（ＩＶ）で表される水添ジメチルマレート化アロオシメン  ８１．１ｇ（収率８０．０％、純度９７％）を得た。
【００４６】
合成例５
（式（Ｖ）で表される化合物の合成）
ミルセン  ２５５ｇ（ヤスハラケミカル（株）製、ミルセンの精留品、純度８０％、１．５モル）およびジブチルマレート  ３４５ｇ（和光純薬製、純度９９％、１．５モル）を用い、反応例１と同様の方法で反応させた。反応後、反応液を減圧蒸留（３．０ｍｍＨｇ、１５０〜１５５℃）することによりジブチルマレート化ミルセン  ２７９ｇ（収率５０．０％、純度９８％）を得た。得られた化合物を１５０ｇ用い、合成例２と同様の方法で水添反応を行った。反応後、反応油に含まれる触媒を吸引ろ過にて除去し、減圧蒸留式（３．０ｍｍＨｇ、１５５〜１６０℃）することにより式（Ｖ）で表される水添ジブチルマレート化ミルセン  １２１ｇ（収率８０．１％、純度９８％）を得た。
【００４７】
実施例１〜５
（ブチラール樹脂の溶解性試験）
５０ｍＬ共栓付試験管にブチラール樹脂（和光純薬製：重量平均分子量（ＭＷ）２，４００、住友化学製：Ｓ−ＬＥＣ  ＢＨ−３）をそれぞれ５００ｍｇと本発明の各溶剤（合成例１〜４で得られた式（Ｉ）、（ＩＩ）、（ＩＩＩ）、（ＩＶ）、（Ｖ）の溶剤）２５ｇを入れ、スターラーで撹拌しながら６０℃で２時間加温した。加温終了後上清を分取し、さらに２，０００ｒｐｍで５分間遠沈操作を行った。このものの上澄みを１ｇ取り、標品（旭電化工業製アデカスタブＡＯ−２０）を５０ｍｇ加えてＧＰＣを測定した。測定後、ブチラール樹脂の分子量に相当するピークエリアと標品のピークエリア比より、各溶剤２５ｇに溶解したブチラール樹脂量（ｍｇ）を算出した。その結果を表１に示す。
【００４８】
（エチルセルロースの溶解性試験）
５０ｍＬ共栓付試験管にエチルセルロースＳＴＤ４５（ＤＯＷ製）１，２５０ｍｇと本発明の各溶剤（合成例１〜４で得られた式（Ｉ）、（ＩＩ）、（ＩＩＩ）、（ＩＶ）、（Ｖ）の溶剤）２５ｇを入れ、スターラーで撹拌しながら６０℃で２時間加温した。加温終了後室温まで放冷し、エチルセルロースの溶け残りが無いか目視で確認した。完全に溶解したものについては○、溶け残りが確認されたものについては×とした。その結果を表１に示す。
【００４９】
比較例１〜６
ターピネオール、ジヒドロターピネオール、イソボルニルアセテート、ノピルアセテート、ターピニルアセテート、ならびにジヒドロターピニルアセテートを比較溶剤として用い、実施例と同様のブチラール樹脂溶解性試験、ならびにエチルセルロースの溶解性試験を行った。その結果を表１に示す。
【００５０】
（デラミネーションの発生の測定方法）
積層セラミックコンデンサーを製造する場合について、以下の方法で、本発明の導電性ペーストを評価した。
微細化したチタン酸バリウム粉末  ９０重量％とポリビニルブチラール（積水化学工業（株）製Ｓ−ＬＥＣ  ＢＨ３）  ４重量％、エチルアルコール  ６重量％からなる有機ビヒクルを混練してセラミックスラリーを作製し、ドクターブレード法により、誘電体グリーンシートを作製した。
次に、合成例１〜５および上記比較例で使用したそれぞれの溶剤  ３０重量部に、エチルセルロース樹脂（ＤＯＷ（株）製、エチルセルロース）５重量部を溶解させ、有機ビヒクルを調合した。次に、この有機ビヒクル  １０重量部と、Ｐｄ（パラジウム）粉末を１０重量部混練して、導電性ペーストを作製した。
上記誘電体グリーンシート上に、この導電性ペーストをスクリーン印刷し、そのシートを１２０℃で１０分間乾燥させた。その後、そのシートを積層し、８０℃、１００ｋｇ／ｃｍ２、３分間で熱圧着し、３０層の積層体である内部電極を作製した。その積層体を３ｍｍ×５ｍｍ角に切断し、大気炉にて１，３５０℃で２時間焼成した。その後、焼成体を研磨し、断面を光学顕微鏡で観察し、デラミネーションの発生の有無を観察した。結果を表１に記載した。
【００５１】
【表１】
0004569960.tif 000007
【００５２】
表１に示すように、本発明の溶剤〔合成例１〜５で得られた式（Ｉ）、（ＩＩ）、（ＩＩＩ）、(ＩＶ)、（Ｖ）の溶剤は、エチルセルロースに対する溶解性を保ちながらも従来の金属ペースト用溶剤として使用されているターピネオールやイソボルニルアセテート、ターピニルアセテートなどと比較して、ブチラール樹脂の溶解性が著しく低下している。この性質のため、これら溶剤を用いた導電性ペーストは、従来のものと比較し、積層時のシートアタック現象やそれに伴うデラミネーション現象を抑制することができる。
【産業上の利用可能性】
【００５３】
本発明の導電性ペーストは、積層セラミックコンデンサーなどの製造の際に使用される導電性ペーストとして利用できる。